(57)【要約】【課題】導電性、接着性、印刷性、低ブリード性に優れた導電性エポキシ樹脂組成物を提供する。【解決手段】（Ａ）室温で固形の１分子中に２個以上のエポキシ基を含むエポキシ樹脂、（Ｂ）室温で固形の１分子中に２個以上のフェノール性水酸基を含む硬化剤：（Ａ）成分中のエポキシ基１当量に対し、成分（Ｂ）中の、エポキシ基と反応性を有する基が０．５〜１．５当量となる量、（Ｃ）硬化促進剤：（Ａ）、（Ｂ）成分の合計１００質量部に対して１〜２０質量部、（Ｄ）質量平均粒径が０．１〜１．５μｍであるフレーク状又は球状の導電性フィラーａ、質量平均粒径が２〜５μｍであるフレーク状の導電性フィラーｂ：フィラーａ、ｂの質量比が、０．１〜０．５であり、（Ａ）、（Ｂ）成分の合計１００質量部に対して１０００〜４０００質量部、（Ｅ）希釈剤：（Ａ）、（Ｂ）成分の合計１００質量部に対して５０〜３００質量部を含有する導電性エポキシ樹脂組成物。【選択図】なし【特許請求の範囲】
【請求項１】
（Ａ）室温で固形の１分子中に２個以上のエポキシ基を含むエポキシ樹脂、
（Ｂ）室温で固形の１分子中に２個以上のフェノール性水酸基を含む硬化剤：前記（Ａ）成分中のエポキシ基１当量に対し、該成分（Ｂ）中の、エポキシ基と反応性を有する基が０．５〜１．５当量となる量、
（Ｃ）硬化促進剤：前記（Ａ）成分と前記（Ｂ）成分の合計１００質量部に対して１〜２０質量部、
（Ｄ）質量平均粒径が０．１〜１．５μｍであるフレーク状又は球状の導電性フィラーａ、質量平均粒径が２〜５μｍであるフレーク状の導電性フィラーｂ、
：前記導電性フィラーａ、ｂの質量比（ａ／ｂ）が、０．１から０．５であり、前記（Ａ）成分と前記（Ｂ）成分の合計１００質量部に対して１０００〜４０００質量部、
（Ｅ）希釈剤：前記（Ａ）成分と前記（Ｂ）成分の合計１００質量部に対して５０〜３００質量部
を含有するものであることを特徴とする導電性エポキシ樹脂組成物。
【請求項２】
前記（Ｄ）成分中の前記導電性フィラーａが、融点が１８０℃以下のＳｎ／Ｉｎ、Ｓｎ／Ｂｉ、Ｓｎ／Ｉｎ／Ｂｉの合金又はＡｇ、Ｎｉから選ばれる少なくとも１種を含んでおり、前記導電性フィラーｂが、Ａｇ、Ｃｕ、Ａｌ、Ｎｉから選ばれる少なくとも１種を含むものであることを特徴とする請求項１に記載の導電性エポキシ樹脂組成物。
【請求項３】
前記（Ｅ）希釈剤が、下記一般式（１）で表されるものであり、純度９５％以上、２５℃の粘度が５〜２０ｍＰａ・ｓ、沸点が２００℃以上のものであることを特徴とする請求項１又は請求項２に記載の導電性エポキシ樹脂組成物。
【化１】
2015093916.tif 000013
【請求項４】
前記（Ｃ）硬化促進剤が、下記一般式（２）で表されるものであることを特徴とする請求項１乃至請求項３のいずれか１項に記載の導電性エポキシ樹脂組成物。
【化２】
2015093916.tif 000014
（Ｒ１５は、メチル基またはメチロール基であり、Ｒ１６は、炭素数１〜１０の一価炭化水素基である。）
【請求項５】
請求項１乃至請求項４のいずれか１項に記載の導電性エポキシ樹脂組成物の硬化物を有するものであることを特徴とする太陽電池セル。
【請求項６】
前記太陽電池セルにおいて、集電電極層膜がインジウム、スズ混合酸化膜（ＩＴＯ）で構成されたものであることを特徴とする請求項５に記載の太陽電池セル。
【請求項７】
光電変換可能な基板の少なくとも一方の面に、集電電極層膜として金属酸化膜が形成された光電変換可能な基板の上に、電極配線を形成し、前記電極配線が、タブで半田接続される太陽電池セルの製造方法であって、
（ｉ）前記金属酸化膜上に、請求項１乃至請求項４のいずれか１項に記載の導電性エポキシ樹脂組成物を、スクリーン印刷塗布する工程と、
（ｉｉ）前記導電性エポキシ樹脂組成物を熱硬化して、電極配線を形成する工程と
を有することを特徴とする太陽電池セルの製造方法。
【請求項８】
前記工程（ｉ）において、配線幅２０〜６０μｍの範囲で、前記スクリーン印刷塗布を行い、前記工程（ｉｉ）において、１８０℃〜２５０℃で、５分間〜１時間加熱することにより熱硬化し、前記タブとして、Ｓｎ／Ａｇ／Ｃｕ又はＳｎ／Ａｇの鉛フリー半田を被覆したＣｕ箔を用い、前記半田接続を２２０〜４００℃で行うことを特徴とする請求項７に記載の太陽電池セルの製造方法。
【発明の詳細な説明】
【技術分野】
【０００１】
本発明は、導電性エポキシ樹脂組成物、該組成物を用いた太陽電池セル、及び該太陽電池セルの製造方法に関する。
【背景技術】
【０００２】
加熱硬化型の導電性エポキシ樹脂は接着性・耐熱性等に優れていることから、種々の用途に使用されている。特に加熱型の導電性液状エポキシ樹脂は、電機及び電子部品の製造に、広く使用されており、部品に施与する方法としては、スピンコーティング、印刷、ディッピング等がある。このうち、印刷方式は、種々の形状の塗膜を、簡易且つ生産性良く形成することができるので、広く使用されている。特に近年、太陽電池セル用の電極材に導電性エポキシ樹脂を用いて、印刷で形成するものが提案され、実用化されている。更に集電効率を向上させるために、電極配線の微細化が進行し６０μｍ以下の電極配線を印刷できる導電性エポキシ樹脂組成物が求められている。
【０００３】
特許文献１では、導電性フィラーに銀粉末を使用して特定のエポキシ樹脂を用いることにより、電極配線を印刷形成しているが、規定の銀粉末では、微細化が困難であるだけでなく、規定のエポキシ樹脂、硬化剤及び広く用いられている高沸点溶媒では、集電電極層膜が、インジウム、スズ混合酸化膜（ＩＴＯ）で構成された太陽電池セルでは、印刷後及び硬化後に電極配線からのブリードが発生し大きく発電効率を低下させてしまう。
【０００４】
一方、特許文献２には、シリコーン樹脂成分を必須成分とした導電性エポキシ樹脂組成物が記載されているが、シリコーン樹脂、及びその変性樹脂を使用すると、集電電極層膜が、インジウム、スズ混合酸化膜（ＩＴＯ）で構成された太陽電池セルでは、印刷後及び硬化後に電極配線からのブリードが発生し大きく発電効率を低下させてしまう。
【０００５】
更に、導電性を向上させるため、高融点金属粒子と低融金属粒子を含んだ導電性組成物が特許文献３に記載されているが、この方法でも、電極配線の微細化を行うこと、及び１８０〜２５０℃で低温度硬化させたとき、電極配線からのブリードを防止することは困難である。そのため、信頼性の高い太陽電池セルを提供することは困難である。
【先行技術文献】
【特許文献】
【０００６】
【特許文献１】特許第４４１３７００号公報
【特許文献２】特開２００７−２２４１９１号公報
【特許文献３】特開２０１１−１４２０９３号公報
【発明の概要】
【発明が解決しようとする課題】
【０００７】
本発明は上記問題点に鑑みてなされたもので、導電性、接着性、印刷性、低ブリード性に優れた導電性エポキシ樹脂組成物を提供することを目的とする。また、該組成物を用いた太陽電池セル、及び該太陽電池セルの製造方法を提供することを目的とする。
【課題を解決するための手段】
【０００８】
上記課題を解決するため、本発明では、（Ａ）室温で固形の１分子中に２個以上のエポキシ基を含むエポキシ樹脂、
（Ｂ）室温で固形の１分子中に２個以上のフェノール性水酸基を含む硬化剤：前記（Ａ）成分中のエポキシ基１当量に対し、該成分（Ｂ）中の、エポキシ基と反応性を有する基が０．５〜１．５当量となる量、
（Ｃ）硬化促進剤：前記（Ａ）成分と前記（Ｂ）成分の合計１００質量部に対して１〜２０質量部、
（Ｄ）質量平均粒径が０．１〜１．５μｍであるフレーク状又は球状の導電性フィラーａ、質量平均粒径が２〜５μｍであるフレーク状の導電性フィラーｂ、
：前記導電性フィラーａ、ｂの質量比（ａ／ｂ）が、０．１から０．５であり、前記（Ａ）成分と前記（Ｂ）成分の合計１００質量部に対して１０００〜４０００質量部、
（Ｅ）希釈剤：前記（Ａ）成分と前記（Ｂ）成分の合計１００質量部に対して５０〜３００質量部
を含有するものであることを特徴とする導電性エポキシ樹脂組成物を提供する。
【０００９】
このような導電性エポキシ樹脂組成物であれば、導電性、接着性、印刷性、低ブリード性に優れる。
【００１０】
また、前記（Ｄ）成分中の前記導電性フィラーａが、融点が１８０℃以下のＳｎ／Ｉｎ、Ｓｎ／Ｂｉ、Ｓｎ／Ｉｎ／Ｂｉの合金又はＡｇ、Ｎｉから選ばれる少なくとも１種を含んでおり、前記導電性フィラーｂが、Ａｇ、Ｃｕ、Ａｌ、Ｎｉから選ばれる少なくとも１種を含むものであることが好ましい。
【００１１】
このような化合物を用いることによって、より高い導電性を有する導電性エポキシ樹脂組成物とすることができる。
【００１２】
また、前記（Ｅ）希釈剤が、下記一般式（１）で表されるものであり、純度９５％以上、２５℃の粘度が５〜２０ｍＰａ・ｓ、沸点が２００℃以上のものであることが好ましい。
【化１】
2015093916.tif 000002
【００１３】
このような化合物を用いることによって、導電性エポキシ樹脂組成物の粘度を容易に調整することができる。
【００１４】
また、前記（Ｃ）硬化促進剤が、下記一般式（２）で表されるものであることが好ましい。
【化２】
2015093916.tif 000003
（Ｒ１５は、メチル基またはメチロール基であり、Ｒ１６は、炭素数１〜１０の一価炭化水素基である。）
【００１５】
このような化合物を用いることによって、導電性エポキシ樹脂組成物中の（Ａ）成分と（Ｂ）成分との反応を、より促進することができる。
【００１６】
更に、本発明では、上記本発明の導電性エポキシ樹脂組成物の硬化物を有するものであることを特徴とする太陽電池セルを提供する。
【００１７】
本発明の組成物は、導電性、接着性、印刷性、低ブリード性に優れる。そのため、本発明の組成物の硬化物を有する太陽電池セルは、導電性、低ブリード性に優れ、良好な品質特性を有するものとなる。
【００１８】
また、前記太陽電池セルにおいて、集電電極層膜がインジウム、スズ混合酸化膜（ＩＴＯ）で構成されたものであることが好ましい。
【００１９】
本発明の組成物は、このような太陽電池セルの電極配線として、特に好適に用いることができる。
【００２０】
更に、本発明では、光電変換可能な基板の少なくとも一方の面に、集電電極層膜として金属酸化膜が形成された光電変換可能な基板の上に、電極配線を形成し、前記電極配線が、タブで半田接続される太陽電池セルの製造方法であって、
（ｉ）前記金属酸化膜上に、上記本発明の導電性エポキシ樹脂組成物を、スクリーン印刷塗布する工程と、
（ｉｉ）前記導電性エポキシ樹脂組成物を熱硬化して、電極配線を形成する工程と
を有することを特徴とする太陽電池セルの製造方法を提供する。
【００２１】
このような太陽電池セルの製造方法であれば、信頼性の高い太陽電池セルを安定して得ることができる。
【００２２】
また、前記工程（ｉ）において、配線幅２０〜６０μｍの範囲で、前記スクリーン印刷塗布を行い、前記工程（ｉｉ）において、１８０℃〜２５０℃で、５分間〜１時間加熱することにより熱硬化し、前記タブとして、Ｓｎ／Ａｇ／Ｃｕ又はＳｎ／Ａｇの鉛フリー半田を被覆したＣｕ箔を用い、前記半田接続を２２０〜４００℃で行うことが好ましい。
【００２３】
本発明の太陽電池セルの製造方法は、このような条件で行うことが、特に好適である。
【発明の効果】
【００２４】
本発明の導電性エポキシ樹脂組成物は、導電性、接着性、印刷性、低ブリード性、耐熱性、及び耐湿性に優れる。特に、集電電極層膜が、ＩＴＯで構成された基板に対し、高い導電性と高接着性を有する。更に、本発明の組成物は、ＩＴＯ等で構成された集電電極層膜上に、配線幅２０μｍ〜６０μｍの範囲で、印刷が可能で、かつ、ブリードなく形成することができる。そのため、本発明の組成物の硬化物を電極配線として用いる太陽電池セルは、導電性、低ブリード性に優れ、良好な品質特性を有するものとなる。また、本発明の太陽電池セルの製造方法であれば、信頼性の高い太陽電池セルを確実に得ることができる。
【発明を実施するための形態】
【００２５】
以下、本発明をより詳細に説明する。
上記のように、導電性、接着性、印刷性、低ブリード性に優れる導電性エポキシ樹脂組成物が求められている。
【００２６】
本発明者らは、上記目的を達成するために鋭意検討を行った結果、室温で固形のエポキシ樹脂及び硬化剤を含有する樹脂組成物が、導電性、接着性、低ブリード性に優れることを見出した。更に、このような組成物は、配線幅２０μｍ〜６０μｍの範囲で基板上に印刷（微配線化）できることを見出し、本発明を完成させた。
【００２７】
即ち本発明の導電性エポキシ樹脂組成物は、（Ａ）室温で固形の１分子中に２個以上のエポキシ基を含むエポキシ樹脂、（Ｂ）室温で固形の１分子中に２個以上のフェノール性水酸基を含む硬化剤：（Ａ）成分中のエポキシ基１当量に対し、成分（Ｂ）中の、エポキシ基と反応性を有する基が０．５〜１．５当量となる量、（Ｃ）硬化促進剤：（Ａ）成分と（Ｂ）成分の合計１００質量部に対して１〜２０質量部、（Ｄ）質量平均粒径が０．１〜１．５μｍであるフレーク状又は球状の導電性フィラーａ、質量平均粒径が２〜５μｍであるフレーク状の導電性フィラーｂ：導電性フィラーａ、ｂの質量比（ａ／ｂ）が、０．１から０．５であり、（Ａ）成分と（Ｂ）成分の合計１００質量部に対して１０００〜４０００質量部、（Ｅ）希釈剤：（Ａ）成分と（Ｂ）成分の合計１００質量部に対して５０〜３００質量部を含有するものである。
【００２８】
以下、本発明の導電性エポキシ樹脂組成物について、詳細に説明するが、本発明はこれに限定されるものではない。
【００２９】
［（Ａ）エポキシ樹脂］
（Ａ）成分のエポキシ樹脂は、室温（２５℃）で固形（固体状）の１分子中に２個以上のエポキシ基を含むものであり、フェノールノボラック型エポキシ樹脂、クレゾールノボラック型エポキシ樹脂、ナフタレン環含有エポキシ樹脂、フェノールアラルキル型エポキシ樹脂、ビフェニル型エポキシ樹脂、下記（３）式で表されるビフェニルアラルキル型エポキシ樹脂、脂環式エポキシ樹脂、複素環型エポキシ樹脂等が挙げられ、これらのうち１種を単独で又は２種以上を組み合わせて使用しても良い。室温で固形のエポキシ樹脂であれば、ブリードが発生しにくい。
【００３０】
【化３】
2015093916.tif 000004
（式中、Ｒ１は、メチル基、エチル基、プロピル基、イソプロピル基、ｎ−ブチル基、イソブチル基、ｔｅｒｔ−ブチル基等の炭素数１〜４のアルキル基、フェニル基の中から選択される同一もしくは異なる原子又は基であり、ａは０〜４の整数、ｂは０〜３の整数、Ｑは０〜１０の整数である。）
【００３１】
上記式（３）で表されるエポキシ樹脂の具体例としては、以下のものが例示される。
【化４】
2015093916.tif 000005
（式中、ｐは０．５〜１．５（平均値）である。）
【００３２】
上記式（３）で示されるエポキシ樹脂は、可とう性に優れ、弾性率が低いために耐衝撃性に優れる。
【００３３】
［（Ｂ）硬化剤（フェノール樹脂硬化剤）］
（Ｂ）成分は、（Ａ）成分の硬化剤である。（Ｂ）成分は、室温（２５℃）で固形（固体）の１分子中に２個以上のフェノール性水酸基を含む硬化剤であり、下記一般式（４）で表されるフェノール樹脂の他、ナフタレン環含有フェノール樹脂、フェノールアラルキル型フェノール樹脂、ビフェニル型フェノール樹脂、脂環式フェノール樹脂、複素環型フェノール樹脂、ナフタレン環含有フェノール樹脂等が挙げられ、これらのうち１種を単独で又は２種以上を混合して使用することができる。室温で固形の硬化剤であれば、ブリードが発生しにくい。
【００３４】
【化５】
2015093916.tif 000006
（式中、Ｒ２は、メチル基、エチル基、プロピル基、イソプロピル基、ｎ−ブチル基、イソブチル基、ｔｅｒｔ−ブチル基等の炭素数１〜４のアルキル基、フェニル基の中から選択される同一もしくは異なる原子又は基であり、ａは０〜４の整数、ｂは０〜３の整数、ｒは０〜１０の整数である。）
【００３５】
上記式（４）で表されるフェノール樹脂の具体例としては、以下のものが例示される。
【化６】
2015093916.tif 000007
（式中、ｍは平均０．５〜１．５である。）
【００３６】
上記式（４）で表されるフェノール樹脂も、上記の（３）式で表されるエポキシ樹脂と同様に、ビフェニルアラルキル骨格を有する樹脂であり、耐熱性・耐クラック性に優れる。
【００３７】
エポキシ樹脂、フェノール樹脂硬化剤の配合量は特に制限されないが、エポキシ樹脂中に含まれるエポキシ基１モルに対して、フェノール樹脂硬化剤中のエポキシ基と反応性を有する基（例えば、フェノール性水酸基）のモル比が０．５〜１．５、好ましくは、０．８〜１．３、特に好ましくは０．８〜１．２の範囲となる量である。モル比が０．５未満あるいは１．５を超えるとエポキシ基とフェノール性水酸基の量がアンバランスであり、硬化物の特性が不十分となる恐れがある。
【００３８】
（Ａ）成分と（Ｂ）成分の「室温で固形」とは、例えば、２５℃において、自己流動性のない固体状（非液状）のことである。（Ａ）成分、（Ｂ）成分として、室温で液状の樹脂を用いると、基板等に塗布した際に、ブリードが発生する恐れがある。
【００３９】
［（Ｃ）硬化促進剤］
（Ｃ）硬化促進剤は、（Ａ）エポキシ樹脂と（Ｂ）硬化剤の反応を促進するものであれば特に制限されないが、例えば、有機リン、イミダゾール、３級アミン等の塩基性有機化合物を使用することができる。有機リンとしては、トリフェニルホスフィン、トリブチルホスフィン、トリ（ｐ−トリル）ホスフィン、トリ（ｐ−メトキシフェニル）ホスフィン、トリ（ｐ−エトキシフェニル）ホスフィン、トリフェニルホスフィン・トリフェニルボレート誘導体、テトラフェニルホスフィン・テトラフェニルボレート誘導体等が挙げられる。イミダゾールとしては、２−メチルイミダゾール、２−エチルイミダゾール、２−エチル−４−メチルイミダゾール、２−フェニルイミダゾール、２−フェニル−４−メチルイミダゾール、２−フェニル−４−メチル−５−ヒドロキシメチルイミダゾール、２−フェニル−４，５−ジヒドロキシメチルイミダゾール等が挙げられる。３級アミンとしては、トリエチルアミン、ベンジルジメチルアミン、α−メチルベンジルジメチルアミン、１，８−ジアザビシクロ（５，４，０）７−ウンデセン等が挙げられる。
【００４０】
中でも、下記式（２）で表わされるメチロールイミダゾール誘導体が好ましい。これらの硬化促進剤は、（Ｂ）硬化剤と組合せて選択するのがよい。
【化７】
2015093916.tif 000008
（Ｒ１５は、メチル基またはメチロール基であり、Ｒ１６は、炭素数１〜１０の一価炭化水素基である。）
【００４１】
（Ｃ）硬化促進剤の添加量は、（Ａ）エポキシ樹脂と（Ｂ）硬化剤との合計の１００質量部に対して、１〜２０質量部、好ましくは３〜１５質量部、さらに好ましくは５〜１０質量部である。硬化促進剤の配合量が１質量部未満の場合、エポキシ樹脂組成物が硬化不十分になる恐れがある。２０質量部を超える場合、エポキシ樹脂組成物の保存性に支障をきたす恐れがある。
【００４２】
［（Ｄ）導電性フィラー］
（Ｄ）導電性フィラーは、２種類の導電性フィラーａとｂを用いることを特徴とする。導電性フィラーａは、質量平均粒径が０．１〜１．５μｍであるフレーク状又は球状のフィラーであり、導電性フィラーｂは、質量平均粒径が２〜５μｍであるフレーク状のフィラーである。更に、導電性フィラーａと導電性フィラーｂの質量比（ａ／ｂ）は、０．１から０．５である。
【００４３】
フレーク状の導電性フィラーｂのみで、高い導電性を示し、電気配線を形成した際、配線の抵抗値を低くすることができるが、ブリードが発生する恐れがある。導電性フィラーｂに加えて、フレーク状又は球状の導電性フィラーａを含むことによって、高い導電性等を有しつつ、ブリードの発生を確実に防ぐことができる。
【００４４】
導電性フィラーａとしては、フレーク状又は球状の融点が１８０℃以下のＳｎ／Ｉｎ、Ｓｎ／Ｂｉ、Ｓｎ／Ｉｎ／Ｂｉの合金又はＡｇ、Ｎｉから選ばれる少なくとも１種を含んでおり、導電性フィラーｂが、フレーク状のＡｇ、Ｃｕ、Ａｌ、Ｎｉから選ばれる少なくとも１種を含むことが好ましい。
【００４５】
質量平均粒径はレーザー回折法で測定することができる。
【００４６】
導電性フィラーａの質量平均粒径が０．１μｍ未満の場合、樹脂組成物の粘度が上昇し、印刷性が悪化する恐れがある。１．５μｍを超える場合、微配線化が困難となり、印刷性が悪化する恐れがある。また、導電性フィラーｂの質量平均粒径が２μｍ未満の場合、樹脂組成物の粘度が上昇し、印刷性が悪化する恐れがある。５μｍを超える場合、微配線化が困難となり、印刷性が悪化する恐れがある。また、導電性フィラーａと導電性フィラーｂの質量比（ａ／ｂ）が、０．１未満の場合、ブリードが発生する恐れがある。０．５を超える場合、導電性が悪化する恐れがある。
【００４７】
（Ｄ）成分の配合量は、成分（Ａ）と成分（Ｂ）の合計１００質量部に対して１０００から４０００質量部、より好ましくは、１５００から３５００質量部である。（Ｄ）成分の配合量が１０００質量部未満であると、電気配線を形成した際、配線の抵抗値が著しく低下する恐れがある。４０００質量部を超えると、樹脂組成物の粘度が上昇し、印刷性が悪化する恐れがある。
【００４８】
導電性フィラーは、予めシラン系カップリング剤で表面処理したものを使用することが好ましい。より好ましくは、（Ａ）成分のエポキシ樹脂とカップリング剤で表面処理した充填剤（導電性フィラー）とを、予め減圧・混練処理することが望ましい。これにより充填剤表面とエポキシ樹脂の界面がよく濡れた状態とすることができ、耐湿信頼性が格段に向上する。
【００４９】
上記シランカップリング剤としては、例えば、γ−グリシドキシプロピルトリメトキシシラン、γ−グリシドキシプロピルメチルジエトキシシラン、γ−グリシドキシプロピルトリエトキシシラン、ｐ−スチリルトリメトキシシラン、γ−メタクリロキシプロピルメチルジメトキシシラン、γ−メタクリロキシプロピルトリメトキシシラン、γ−メタクリロキシプロピルメチルジエトキシシラン、γ−メタクリロキシプロピルトリエトキシシラン、γ−アクリロキシプロピルトリメトキシシラン、Ｎ−β（アミノエチル）γ−アミノプロピルメチルジメトキシシラン、Ｎ−β（アミノエチル）γ−アミノプロピルトリメトキシシラン、Ｎ−β（アミノエチル）γ−アミノプロピルトリエトキシシラン、γ−アミノプロピルトリメトキシシラン、γ−アミノプロピルトリエトキシシラン、Ｎ−フェニル−γ−アミノプロピルトリメトキシシラン、γ−メルカプトプロピルメチルジメトキシシラン、γ−メルカプトプロピルトリメトキシシラン、ビス（トリエトキシプロピル）テトラスルフィド、γ−イソシアネートプロピルトリエトキシシラン等が挙げられる。これらは１種単独でも２種以上組み合わせても使用することができる。これらの中でもγ−グリシドキシプロピルトリメトキシシランを使用することが好ましい。
【００５０】
［（Ｅ）希釈剤］
希釈剤は樹脂組成物の粘度を調整する目的で添加する。
希釈剤としては、下記式（１）で表される室温で液状の化合物であり、純度９５％以上、２５℃の粘度が５〜２０ｍＰａ・ｓ、沸点が２００℃以上のものが好適に使用できる。
【化８】
2015093916.tif 000009
【００５１】
上記希釈剤の配合量は、（Ａ）エポキシ樹脂と（Ｂ）硬化剤の合計１００質量部に対して５０〜３００質量部、好ましくは１００〜２００質量部である。希釈剤の配合量が３００質量部より多いと、ブリードが発生する恐れがあり、樹脂組成物が低粘度になりすぎるため、（Ｄ）導電性フィラーが長期保存中に沈降する恐れがある。５０質量部より少ないと、粘度が高くなり、印刷性が著しく悪くなる恐れがある。
【００５２】
［その他の添加剤］
本発明の組成物は、（Ａ）〜（Ｅ）成分の他、用途に応じて、シランカップリング剤、及び接着助剤等を添加することができる。
【００５３】
シランカップリング剤としては、具体的には、上述したシランカップリング剤と同様のものを挙げることができる。これらは１種を単独で使用しても、２種以上を組み合わせて使用してもよい。中でもγ−グリシドキシプロピルトリメトキシシランを使用することが好ましい。シランカップリング剤の配合量は、（Ａ）〜（Ｅ）成分の合計１００質量部に対し、好ましくは０．１〜５質量部、より好ましくは０．３〜３質量部である。
【００５４】
本発明の導電性エポキシ樹脂組成物は、上述した各成分を公知の方法、例えば、ミキサー、ロール等を用いて混合することによって製造することができる。
【００５５】
本発明の導電性エポキシ樹脂組成物を、例えば、太陽電池セルの電極配線用として基板等に塗布する場合、スクリーン印刷がもっとも有効である。配線幅２０〜６０μｍとなるように基板に塗布した場合、１８０℃〜２５０℃で、５分間〜１時間加熱することにより、信頼性の高い組成物の硬化物が得られる。また、厚さが５〜５０μｍとなるように基板に塗布した場合は、１８０℃〜２８０℃、好ましくは２００℃〜２５０℃で、５分間〜１時間、好ましくは１０分間〜３０分間加熱することにより信頼性の高い組成物の硬化物が得られる。
【００５６】
［太陽電池セル］
更に、本発明では、上記本発明の導電性エポキシ樹脂組成物の硬化物を有するものであることを特徴とする太陽電池セルを提供する。
【００５７】
本発明の組成物は、導電性、接着性、印刷性、低ブリード性に優れる。そのため、本発明の組成物の硬化物を電極配線として用いる太陽電池セルは、導電性、低ブリード性に優れ、良好な品質特性を有するものとなる。
【００５８】
また、本発明の太陽電池セルは、集電電極層膜がインジウム、スズ混合酸化膜（ＩＴＯ）で構成されたものであることが好ましい。
【００５９】
本発明の組成物は、このような太陽電池セルの電極配線用として、特に好適に用いることができる。
【００６０】
［太陽電池セルの製造方法］
本発明の太陽電池セルの製造方法は、
光電変換可能な基板の少なくとも一方の面に、集電電極層膜として金属酸化膜が形成された光電変換可能な基板の上に、電極配線を形成し、電極配線が、タブで半田接続される太陽電池セルの製造方法であって、
（ｉ）前記金属酸化膜上に、上記本発明の導電性エポキシ樹脂組成物を、スクリーン印刷塗布する工程と、
（ｉｉ）前記導電性エポキシ樹脂組成物を熱硬化して、電極配線を形成する工程と
を有する。
【００６１】
このような太陽電池セルの製造方法であれば、信頼性の高い太陽電池セルを安定して得ることができる。
【００６２】
また、工程（ｉ）において、配線幅２０〜６０μｍの範囲で、スクリーン印刷塗布を行い、工程（ｉｉ）において、１８０℃〜２５０℃で、５分間〜１時間加熱することにより熱硬化し、タブとして、Ｓｎ／Ａｇ／Ｃｕ又はＳｎ／Ａｇの鉛フリー半田を被覆したＣｕ箔を用い、半田接続を２２０〜４００℃で行うことが好ましい。
【００６３】
本発明の太陽電池セルの製造方法は、このような条件で行うことが、特に好適である。
【実施例】
【００６４】
以下、実施例及び比較例を示して本発明をより具体的に説明するが、本発明はこれらの実施例に限定されるものではない。
【００６５】
［実施例１〜５、比較例１〜８］
以下に示す各成分を、表１に示す配合量でプラネタリーミキサーを用いて混合し、３本ロールを通過させた後、２５℃において再度プラネタリーミキサーで混合して、実施例１〜５及び比較例１〜８の導電性エポキシ樹脂組成物を製造した。
【００６６】
［（Ａ）エポキシ樹脂］
（Ａ−１）  ｏ−クレゾールノボラック型エポキシ樹脂（ＥＯＣＮ１０２０−５５（日本化薬社製）、エポキシ当量２００、室温で固形、軟化点５７℃）
【化９】
2015093916.tif 000010
（ｎ＝５（平均），Ｍｗ（重量平均分子量）＝１２５０）
（Ａ−２）  ビスフェノールＡ型エポキシ樹脂（ＲＥ３１０Ｓ（３〜６核体；４４質量％、日本化薬社製）、エポキシ当量１８０、室温（２５℃）で液状（粘度１５Ｐａ・ｓ））
（Ｍｗ＝３７０）
【００６７】
［（Ｂ）硬化剤］
（Ｂ−１）  下記式で表されるフェノールノボラック樹脂：ＤＬ−９２（明和化成（株）製、フェノール性水酸基当量１０７、室温で固形、軟化点９０℃）
【化１０】
2015093916.tif 000011
（ｍ＝５（平均），Ｍｗ＝７３０）
（Ｂ−２）  ジアリールビスフェノールＡ（ＢＰＡ−ＣＡ（小西化学社製）、フェノール当量１５４、室温（２５℃）で液状（粘度１６Ｐａ・ｓ））
【００６８】
［（Ｃ）硬化促進剤］
（Ｃ−１）  ２−フェニル−４−メチル−５−ヒドロキシメチルイミダゾール（四国化成製  ２Ｐ４ＭＨＺ−ＰＷ）
【００６９】
［（Ｄ）導電性フィラー］
（Ｄ−１）  フレーク状銀粉（ＡｇＣ−２３９（福田金属箔粉工業社製）平均（質量平均粒径）２．６μｍ）
（Ｄ−２）  球状銀粉（ＡｇＣ−１０４Ｗ（福田金属箔粉工業社製）平均１．４μｍ）
（Ｄ−３）  Ｎｉ球状粉（ＳＮＰ−３５０Ｅ（住友金属鉱山社製）平均０．６μｍ）
（Ｄ−４）  フレーク状ＳｎＢｉ粉（Ｌ２０（千住金属社製）粉砕物  平均０．４μｍ）
（Ｄ−５）  フレーク状銀粉（ＡｇＣ−２２４（福田金属箔粉工業社製）平均９．０μｍ）
【００７０】
［（Ｅ）希釈剤］
（Ｅ−１）セロキサイド３０００（ダイセル化学工業（株）製）
【００７１】
［その他の成分］
シランカップリング剤  ＫＢＭ−４０３（γ−グリシドキシプロピルトリメトキシシラン（（株）信越化学工業製））
【００７２】
各エポキシ樹脂組成物について、後述する評価試験を行った。結果を表１に示す。
［（ａ）粘度］
各組成物について、ＪＩＳ  Ｚ−８８０３に準じ、Ｅ型粘度計（ＨＢＤＶ−ＩＩＩ、ブルックフィールド社製）を用いて、測定温度２５℃、ずり速度２．００（ｓｅｃ−１）で、回転開始後２分における粘度を測定した。
【００７３】
［（ｂ）スクリーン印刷性］
ＩＴＯを蒸着したＳｉ基板上に４００メッシュスクリーンを用いて０．０５ｍｍ幅×１００ｍｍのラインを印刷し、２００℃で３０分間加熱して硬化させた後のライン観察し、断線の有無を評価した。
○：断線がない
△：断線の数が１箇所
×：断線の数が２箇所以上
【００７４】
［（ｃ）ブリード］
（ｂ）の評価で作成したラインを観察し、樹脂・溶剤のブリード状態を評価した。
○：ブリードが０．０１ｍｍ未満
△：ブリードが０．０１ｍｍ以上〜０．０４ｍｍ未満
×：ブリードが０．０４ｍｍ以上
【００７５】
［（ｄ）体積抵抗率］
ガラス板上に幅×高さ×長さが０．０４ｃｍ×０．０１５ｃｍ×７ｃｍとなるように導電性樹脂組成物を塗布し、２００℃で３０分間加熱して硬化させたラインの両端の電気抵抗値を測定し、下記式により体積抵抗率を求めた。
体積抵抗率（Ω・ｃｍ）＝電気抵抗値（Ω）×幅（ｃｍ）×高さ（ｃｍ）／長さ（ｃｍ）
【００７６】
［（ｅ）Ｓｎ／Ａｇの鉛フリー半田を被覆したＣｕ箔からなるタブ線とのピール強度］
ＩＴＯ基板（ＩＴＯを蒸着したＳｉ基板）上に３２５メッシュスクリーンを用いて２ｍｍ×１００ｍｍのパターンを印刷し、その上にタブ線を置き、半田ごてを用いて３００℃で熱圧着し、試験片を作成した。（株）島津製作所製オートグラフＡＧＳ−５ｋＮＧを用いて該試験片の９０°ピール強度を測定した。
【００７７】
【表１】
2015093916.tif 000012
【００７８】
表１に示されるように、本発明の要件を満たす、導電性エポキシ樹脂組成物（実施例１〜５）は、導電性、接着性、印刷性、低ブリード性に優れたものであることがわかる。一方、（Ａ）成分及び（Ｂ）成分として、室温（２５℃）で液状の樹脂を用いた比較例１では、ブリードが発生した。組成物中に導電性フィラーａを含まない比較例２では、ブリードが発生し、ピール強度の測定結果が悪化した。導電性フィラーｂの粒径の値が、本発明の範囲を超えるものを用いた比較例３では、スクリーン印刷性が悪化した。（Ｅ）成分の配合量が、本発明の範囲未満のものを用いた比較例４では、測定を行うことができなかった。（Ｅ）成分の配合量が、本発明の範囲を超えるものを用いた比較例５では、ブリードが発生した。導電性フィラーａ、ｂの質量比（ａ／ｂ）が本発明の範囲を超えるものを用いた比較例６では、体積抵抗率の値が上昇した。（Ｄ）成分の配合量が、本発明の範囲未満のものを用いた比較例７では、体積抵抗率の値が上昇し、更にピール強度の測定結果が悪化した。（Ｄ）成分の配合量が、本発明の範囲を超えるものを用いた比較例８では、ブリードが発生し、更にピール強度の測定結果が悪化した。
【００７９】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。